(57)【要約】【課題】引張強さ及び破断伸びが十分に得られるコンプレッサー摺動部品用アルミニウム合金を提供する。【解決手段】Ｓｉ：３．０質量％〜９．０質量％、Ｃｕ：１．５質量％〜３．５質量％、Ｍｇ：０．１質量％〜０．８質量％を含有し、Ｍｎ：０．１質量％〜０．９質量％、およびＣｒ：０．０５質量％〜０．５質量％、からなる群より選ばれる１種又は２種の遷移金属を前記含有率で含有し、残部がＡｌ及び不可避不純物からなるアルミニウム合金であって、前記１種又は２種の遷移金属の合計含有率が０．１質量％〜１．０質量％であり、前記アルミニウム合金材料の引張強さが３９０ＭＰａ〜４５０ＭＰａであり、前記アルミニウム合金材料の破断伸びが１０．０％以上である構成とする。【選択図】図３
2020169378.tif 000002
【特許請求の範囲】
【請求項１】
Ｓｉ：３．０質量％〜９．０質量％、Ｃｕ：１．５質量％〜３．５質量％、Ｍｇ：０．１質量％〜０．８質量％を含有し、
Ｍｎ：０．１質量％〜０．９質量％、およびＣｒ：０．０５質量％〜０．５質量％、からなる群より選ばれるいずれか１種の遷移金属を前記含有率で含有し、残部がＡｌ及び不可避不純物からなるアルミニウム合金であって、
前記アルミニウム合金材料の引張強さが３９０ＭＰａ〜４５０ＭＰａであり、前記アルミニウム合金材料の破断伸びが１０．０％以上であることを特徴とするコンプレッサー摺動部品用アルミニウム合金。
【請求項２】
Ｓｉ：３．０質量％〜９．０質量％、Ｃｕ：１．５質量％〜３．５質量％、Ｍｇ：０．１質量％〜０．８質量％を含有し、
Ｍｎ：０．１質量％〜０．９質量％、およびＣｒ：０．０５質量％〜０．５質量％、からなる群より選ばれる２種の遷移金属をそれぞれ前記含有率で含有し、残部がＡｌ及び不可避不純物からなるアルミニウム合金であって、
前記２種の遷移金属の合計含有率が０．１質量％〜１．０質量％であり、
前記アルミニウム合金材料の引張強さが３９０ＭＰａ〜４５０ＭＰａであり、前記アルミニウム合金材料の破断伸びが１０．０％以上であることを特徴とするコンプレッサー摺動部品用アルミニウム合金。
【請求項３】
前記アルミニウム合金は、さらにＴｉ：０．００１質量％〜０．１質量％を含有する請求項１または２に記載のコンプレッサー摺動部品用アルミニウム合金。
【請求項４】
請求項１〜３のいずれか１項に記載のコンプレッサー摺動部品用アルミニウム合金で構成されたコンプレッサー摺動部品鍛造品。
【請求項５】
請求項１〜３のいずれか１項に記載のコンプレッサー摺動部品用アルミニウム合金で構成された電動コンプレッサー摺動部品鍛造品。
【発明の詳細な説明】
【技術分野】
【０００１】
本発明は、自動車エアコン用コンプレッサー（圧縮機）に代表される摺動部品、とりわけスクロールおよび電動スクロールに好適に使用できるアルミニウム合金に関する。
【背景技術】
【０００２】
近年の自動車業界における燃費向上の要求から、自動車に使用される各種部材、例えばカーエアコン用のコンプレッサーには軽量化、高機能化の要求が高まってきている。カーエアコン用コンプレッサーには種々の形式が存在するが、上述の背景に伴い小型コンプレッサーとしてスクロール型が普及している。このような部材については、鉄鋼材料や鋳鉄材料に代えて、重量に対する強度の比である比強度の大きいアルミニウム合金が使用されてきている。特に上記カーエアコン用コンプレッサーに代表されるような、高温雰囲気下の過酷な環境でも使用し得る高温下高強度を有し、且つ摺動時の耐摩耗性に優れたＡｌ−Ｓｉ系合金等のアルミニウム合金からなる鍛造材が注目されている。
【０００３】
この種のアルミニウム合金鍛造材を製造するに際しては、例えば特許文献１に記載されているように、所定の金属組成のアルミニウム合金を金型鋳造にて成形し、所定の熱処理を施すことによってカーエアコン用スクロールを製造することが行われている。
【先行技術文献】
【特許文献】
【０００４】
【特許文献１】特開平１０−１２１２１５号公報
【発明の概要】
【発明が解決しようとする課題】
【０００５】
ところで、上記のようなアルミニウム合金を用いてスクロールを製造した場合、機械的特性が不足していることによってスクロールが破壊される恐れがある。即ち、実稼働時に１５０℃の高温環境下に晒されることにより材料が軟化して強度不足となってスクロールが破壊されることがある。このような課題は、ＳｉやＣｕを多量に添加することで解決し得るが、しかしながら、ＳｉやＣｕを多量に添加した場合、初晶Ｓｉの生成、粗大な金属間化合物の生成により、靱性が低下したり、生産性が低下するという問題があった。
【０００６】
本発明は、かかる技術的背景に鑑みてなされたものであって、引張強さ及び破断伸びが十分に得られるコンプレッサー摺動部品用アルミニウム合金およびコンプレッサー摺動部品鍛造品を提供することを目的とする。
【課題を解決するための手段】
【０００７】
前記目的を達成するために、本発明者は鋭意研究の結果、アルミニウム合金においてＳｉ、Ｃｕ、Ｍｇ等の特定の金属の含有率をそれぞれ特定範囲に制御することにより、アルミニウム合金材料の引張強さ及び破断伸びを十分に確保できることを見出すに至り、本発明を完成したものである。即ち、本発明は以下の手段を提供する。
【０００８】
［１］Ｓｉ：３．０質量％〜９．０質量％、Ｃｕ：１．５質量％〜３．５質量％、Ｍｇ：０．１質量％〜０．８質量％を含有し、
Ｍｎ：０．１質量％〜０．９質量％、およびＣｒ：０．０５質量％〜０．５質量％、からなる群より選ばれるいずれか１種の遷移金属を前記含有率で含有し、残部がＡｌ及び不可避不純物からなるアルミニウム合金であって、
前記アルミニウム合金材料の引張強さが３９０ＭＰａ〜４５０ＭＰａであり、前記アルミニウム合金材料の破断伸びが１０．０％以上であることを特徴とするコンプレッサー摺動部品用アルミニウム合金。
【０００９】
［２］Ｓｉ：３．０質量％〜９．０質量％、Ｃｕ：１．５質量％〜３．５質量％、Ｍｇ：０．１質量％〜０．８質量％を含有し、
Ｍｎ：０．１質量％〜０．９質量％、およびＣｒ：０．０５質量％〜０．５質量％、からなる群より選ばれる２種の遷移金属をそれぞれ前記含有率で含有し、残部がＡｌ及び不可避不純物からなるアルミニウム合金であって、
前記２種の遷移金属の合計含有率が０．１質量％〜１．０質量％であり、
前記アルミニウム合金材料の引張強さが３９０ＭＰａ〜４５０ＭＰａであり、前記アルミニウム合金材料の破断伸びが１０．０％以上であることを特徴とするコンプレッサー摺動部品用アルミニウム合金。
【００１０】
［３］前記アルミニウム合金は、さらにＴｉ：０．００１質量％〜０．１質量％を含有する前項１または２に記載のコンプレッサー摺動部品用アルミニウム合金。
【００１１】
［４］前項１〜３のいずれか１項に記載のコンプレッサー摺動部品用アルミニウム合金で構成されたコンプレッサー摺動部品鍛造品。
【００１２】
［５］前項１〜３のいずれか１項に記載のコンプレッサー摺動部品用アルミニウム合金で構成された電動コンプレッサー摺動部品鍛造品。
【発明の効果】
【００１３】
［１］及び［２］の発明では、引張強さ及び破断伸びが十分に得られるコンプレッサー摺動部品用アルミニウム合金を提供できる。
【００１４】
［３］の発明では、Ｔｉを特定含有率で含有するので、鋳造品の結晶粒微細化に寄与できる。
【００１５】
［４］の発明では、十分な引張強さ及び十分な破断伸びを備えたコンプレッサー摺動部品を提供できる。
【００１６】
［５］の発明では、十分な引張強さ及び十分な破断伸びを備えた電動コンプレッサー摺動部品を提供できる。
【図面の簡単な説明】
【００１７】
【図１】鍛造前の鋳造材を示す斜視図である。
【図２】鍛造材の一例を示す斜視図である。
【図３】本発明に係るコンプレッサー摺動部品鍛造品の一例を示す斜視図である。
【発明を実施するための形態】
【００１８】
本発明に係るコンプレッサー摺動部品用アルミニウム合金は、Ｓｉ：３．０質量％〜９．０質量％、Ｃｕ：１．５質量％〜３．５質量％、Ｍｇ：０．１質量％〜０．８質量％を含有し、Ｍｎ：０．１質量％〜０．９質量％、およびＣｒ：０．０５質量％〜０．５質量％、からなる群より選ばれるいずれか１種の遷移金属を前記含有率で含有し、残部がＡｌ及び不可避不純物からなるアルミニウム合金であって、前記アルミニウム合金材料の引張強さが３９０ＭＰａ〜４５０ＭＰａであり、前記アルミニウム合金材料の破断伸びが１０．０％以上であることを特徴とする。このような構成とすることで、十分な引張強さ及び十分な破断伸びを有したコンプレッサー摺動部品用アルミニウム合金を提供できる。
【００１９】
また、本発明に係るコンプレッサー摺動部品用アルミニウム合金は、Ｓｉ：３．０質量％〜９．０質量％、Ｃｕ：１．５質量％〜３．５質量％、Ｍｇ：０．１質量％〜０．８質量％を含有し、Ｍｎ：０．１質量％〜０．９質量％、およびＣｒ：０．０５質量％〜０．５質量％、からなる群より選ばれる２種の遷移金属をそれぞれ前記含有率で含有し、残部がＡｌ及び不可避不純物からなるアルミニウム合金であって、前記２種の遷移金属の合計含有率が０．１質量％〜１．０質量％であり、前記アルミニウム合金材料の引張強さが３９０ＭＰａ〜４５０ＭＰａであり、前記アルミニウム合金材料の破断伸びが１０．０％以上であることを特徴とする。このような構成とすることで、十分な引張強さ及び十分な破断伸びを有したコンプレッサー摺動部品用アルミニウム合金を提供できる。
【００２０】
次に、上述した本発明に係るコンプレッサー摺動部品用アルミニウム合金における「アルミニウム合金」の組成について以下詳述する。
【００２１】
前記Ｓｉ（成分）は、強度を向上させる作用を有する。Ｓｉが９．０質量％を超えると、粗大なＳｉ粒子の存在により、靱性が低下し、十分な破断伸びが得られない。一方、Ｓｉが３．０質量％未満では、十分な引張強さが得られない。従って、Ｓｉ含有率は、３．０質量％〜９．０質量％に設定する。中でも、Ｓｉ含有率は、４．５質量％〜７．０質量％に設定するのが好ましい。
【００２２】
前記Ｃｕ（成分）は、引張強さを向上させる作用を有する。引張強さを向上させる作用はＣｕの析出によるものであり、人工時効処理を施すことによって上記効果が得られる。Ｃｕが１．５質量％未満では、十分な析出強化が得られず、強度を向上できない。一方、Ｃｕが３．５質量％を超えると、十分な強度が得られない。従って、Ｃｕ含有率は、１．５質量％〜３．５質量％に設定する。中でも、Ｃｕ含有率は、２．１質量％〜２．９質量％に設定するのが好ましい。
【００２３】
前記Ｍｇ（成分）は、引張強さを向上させる作用を有する。Ｍｇは鋳造時に固溶し、人工時効処理時にＳｉやＣｕと化合物を形成して析出することで、引張強さ向上に寄与する。このような効果は、Ｍｇ含有率が０．１質量％以上で顕著に表れ、Ｍｇ含有率が０．８質量％を超えると上記効果が顕著に表れなくなる。従って、Ｍｇ含有率は、０．１質量％〜０．８質量％に設定する。中でも、Ｍｇ含有率は、０．４質量％〜０．７質量％に設定するのが好ましい。
【００２４】
前記アルミニウム合金は、ＭｎおよびＣｒからなる群より選ばれる少なくとも１種の遷移金属を含有する。
【００２５】
前記Ｍｎ（成分）は、微量添加することにより、再結晶粗大化を抑制し、微細再結晶が得られる。鋳造時に固溶したＭｎは、均質化熱処理や熱間塑性加工時に微細析出し、固溶限度を超えて添加された場合は、鋳造時にＳｉ粒子と化合物を形成し、Ａｌ−Ｍｎ−Ｓｉ系化合物として粒状に晶出する。これらの析出物や晶出物が再結晶温度の上昇や、転移運動に対するピンニング効果を発揮し、再結晶粗大化を抑制できる。このような再結晶粗大化抑制効果は、Ｍｎ含有率が０．１質量％未満では得られ難い。一方、Ｍｎ含有率が０．９質量％を超えると、粗大晶出物を形成して引張強さ等の特性が低下する。従って、Ｍｎ含有率は、０．１質量％〜０．９質量％に設定する。中でも、Ｍｎ含有率は、０．３質量％〜０．５質量％に設定するのが好ましい。
【００２６】
前記Ｃｒ（成分）は、Ｍｎと同様に、微量添加により、析出物と晶出物の形成で再結晶粗大化を抑制する効果が得られる。このような効果は、Ｃｒ含有率が０．０５質量％未満では、十分に得られない。一方、Ｃｒ含有率が０．５質量％を超えると、粗大晶出物を形成して引張強さ等の特性が低下する。従って、Ｃｒ含有率は、０．０５質量％〜０．５質量％に設定する。中でも、Ｃｒ含有率は、０．１質量％〜０．３質量％に設定するのが好ましい。
【００２７】
なお、前記アルミニウム合金が、Ｍｎ及びＣｒからなる群より選ばれる２種の遷移金属の両方を含有する組成である場合には、前記２種の遷移金属の合計含有率が０．１質量％〜１．０質量％の範囲である構成とする。前記２種の遷移金属の合計含有率が１．０質量％を超えると、粗大晶出物を形成して引張強さ等の特性が低下する。中でも、前記２種の遷移金属の合計含有率は、０．３質量％〜０．８質量％の範囲であるのが好ましい。
【００２８】
前記アルミニウム合金は、さらにＴｉ：０．００１質量％〜０．１質量％を含有するのが好ましい。Ｔｉは、微細添加することで鋳造品の結晶粒微細化に寄与する。この効果は、Ｔｉ含有率が０．００１質量％以上になると顕著に表れるが、０．１質量％を超えると、Ｔｉを含む化合物が粗大に晶出して、延性低下をもたらす。従って、Ｔｉは、０．００１質量％〜０．１質量％含有せしめるのが好ましい。中でも、Ｔｉは、０．０１質量％〜０．０８質量％含有せしめるのがより好ましい。また、Ｔｉを含有させる場合は、Ａｌ−Ｔｉ母合金やＴｉＢ2の添加剤の形態で添加してもよい。
【００２９】
その他の金属元素として、Ｚｎ、Ｆｅ、Ｎｉ、Ｃｏ、Ｖ、Ｍｏ、Ｚｒ、Ｓｃ、Ｈｆ、Ｃｅ、Ｎｂ、Ｅｒ、Ｙｂは、これらの合計量で最大０．５質量％まで許容できる。０．５質量％を超えると、Ａｌ母相より先に晶出されて粗大晶出物となり延性低下をもたらす。
【００３０】
上述した組成のアルミニウム合金を例えば周知の方法で溶製することによって上記合金組成の連続鋳造材（ビレット）を製作し、その連続鋳造材に熱処理を行い、さらに鍛造加工等の塑性加工を行った後、切削加工等を行うことによって、コンプレッサー摺動部品を得ることができる（図３参照）。なお、図３に示すものは、カーエアコン用スクロールであり、５２は底板、５１は、渦巻き状の羽根部である。
【００３１】
次に、本発明の一態様であるカーエアコン用摺動部品の製造方法の一例について説明する。
【００３２】
まず上述したように成分調整されたアルミニウム合金溶湯を連続鋳造する。電動スクロールの製造を想定した場合、例えば直径６０ｍｍ〜８０ｍｍ程度の寸法で鋳造する。押出を用いて上記直径の鍛造用ビレットを得ることもできるが、製造コストが高価になるので、鋳造加工により鍛造用ビレットを得るのが好ましい。
【００３３】
得られた鋳造材は、鋳造時に晶出物の偏析等が起きているため、均質化熱処理を施すが、この均質化熱処理では加熱温度を４６０℃〜５１０℃に設定し、処理時間を０．５時間〜６時間に設定するのが好ましい。
【００３４】
次に、鋳造材を所定の長さに切断し、鍛造用ビレットを得る。鍛造工程では、金型温度を１００℃〜３００℃とし、素材温度を３７０℃〜５１０℃に設定するのが好ましい。
【００３５】
次いで、前記鍛造用ビレットに溶体化処理を行う。この溶体化処理では、加熱の温度を４５０℃〜５１０℃に設定し、処理時間を０．５時間〜８．０時間に設定するのが好ましい。
【００３６】
次に、焼入れ処理を行う。この焼入れ処理は、１０℃〜８０℃の水で急冷するのが好ましい。
【００３７】
次いで、人工時効処理を行う。この人工時効処理は、加熱処理温度を１６０℃〜２２０℃とし、加熱処理時間を１時間〜１８時間に設定するのが好ましい。
【００３８】
次に、人工時効処理を施した鍛造品を機械加工にて切削した後、ピーニングし表面近傍に塑性加工を加えて疲労強度を向上させる。このショットピーニング工程では、砥粒サイズは１ｍｍ以下とし、砥粒種はＳＵＳ３０４、アルミナ等を用い、ピーニング圧力は１ＭＰａ以下とするのが好ましい。
【００３９】
以上のようにして製造された本発明に係るコンプレッサー摺動部品鍛造品は、優れた引張強さおよび十分な破断伸びを備えており、カーエアコン用として好適である。
【実施例】
【００４０】
次に、本発明の具体的実施例について説明するが、本発明はこれら実施例のものに特に限定されるものではない。
【００４１】
＜実施例１〜４、比較例１〜１２＞
表１に示す合金組成（不可避不純物を含む）に調製したアルミニウム合金溶湯を、連続鋳造にて鋳造して直径８２ｍｍの鋳造材１０を得た（図１参照）。鋳造時の冷却速度は１５℃／秒とした。得られた鋳造材に対し４７０℃で７時間の均質化熱処理を行った後、空冷した。前記鋳造材を長さ３０ｍｍに切断した後、素材温度４２０℃、金型温度１８０℃で鍛造した。鍛造においては、スクロール鍛造品の底板５２を想定し鋳造材の軸方向と平行な方向に８０％の据え込みを行って鍛造材２０を得た（図２参照）。次に、前記鍛造材に４９５℃で３時間加熱して溶体化処理を行った後、２５℃の水にて水焼入れ処理を行った。次いで、加熱処理温度１８０℃で８時間加熱する人工時効処理を行って、Ｔ６鍛造品を得た。
【００４２】
【表１】
2020169378.tif 000003
【００４３】
上記のようにして得られたＴ６鍛造品について下記評価法に基づいて評価した。これらの評価結果を表１に示す。
【００４４】
＜引張強さ及び破断伸びの測定法＞
得られた鍛造品から切り出し加工を行って、ＪＩＳ  Ｚ２２０１−２０１１年に規定のＪＩＳ４号引張試験片を得た。この引張試験片に対してＪＩＳ  Ｚ２２４１−２０１１年の規定に準拠して引張試験を行うことによって引張強さ及び破断伸びを測定した。
【００４５】
表から明らかなように、本発明に係る実施例１〜４のアルミニウム合金を用いた鍛造品は、大きい引張強さが得られると共に、十分な破断伸びが得られた。
【００４６】
これに対し、本発明の規定範囲を逸脱する比較例１、３〜１２では、引張強さが不十分であり、比較例２、４、６、７、９、１１、１２では、破断伸びが不十分であった。
【産業上の利用可能性】
【００４７】
本発明に係るコンプレッサー摺動部品用アルミニウム合金で構成されたコンプレッサー摺動部品は、自動車エアコン用コンプレッサー（圧縮機）に代表される摺動部品、とりわけスクロール、電動スクロールとして好適に使用できる。
【符号の説明】
【００４８】
１０…鋳造材
２０…鍛造材
５０…コンプレッサー摺動部品鍛造品
【図１】
2020169378.tif 000004
【図２】
2020169378.tif 000005
【図３】
2020169378.tif 000006